(57)【要約】【課題】良好な摩擦特性とソフトな風合いを有する織物を、新たな多段の工程を必要とせず安価に提供する。【解決手段】織物を構成する経糸もしくは緯糸の一方に主としてポリ−Ｄ−乳酸、ポリ−Ｌ−乳酸、あるいはポリ乳酸共重合体などからなるポリ乳酸系繊維が用いられ、他方に主としてセルロースジアセテート繊維などのセルロースアセテート系繊維が用いられてなり、５洗後の乾摩擦堅牢度が３級以上であることを特徴とする織物。経糸対緯糸の静摩擦係数が０．４０以下であることが、好ましい。【選択図】図１
2006183213.tif 000002
【特許請求の範囲】
【請求項１】
織物を構成する経糸もしくは緯糸の一方に主としてポリ乳酸系繊維が用いられ、他方に主としてセルロースアセテート系繊維が用いられてなり、５洗後の乾摩擦堅牢度が３級以上であることを特徴とする織物。
【請求項２】
経糸対緯糸の静摩擦係数が０．４０以下であることを特徴とする請求項1記載の織物。
【発明の詳細な説明】
【技術分野】
【０００１】
本発明は、良好な摩擦特性と、ソフトな風合いを有するポリ乳酸系繊維使用織物に関するものである。
【背景技術】
【０００２】
従来から、衣料用途、産業資材用途などの分野においては、機械的特性や各種堅牢度、イージーケア等の観点から、ポリエチレンテレフタレートに代表される芳香族ポリエステル繊維やナイロン６、ナイロン６６等のポリアミド繊維が幅広く利用されてきた。
一方近年では、環境問題への関心が高まるに伴い、これら石油系合成繊維に比べて環境負荷が少なく、良好な繊維特性を有するポリ乳酸繊維が、多方面で使用されるようになってきている。
【０００３】
しかしながら、ポリ乳酸繊維は芳香族ポリエステルやポリアミド等の合成繊維に比べ機械的特性の面で脆いため、堅牢度が低いという問題を有している。これは、繊維や織編物等において、用途利用の段階で日光、汗、摩擦、洗濯等によって「色落ち」という現象が起きることを意味しており、これらは染色堅牢度、湿潤堅牢度、摩擦堅牢度などの指標をもって評価されている。
とりわけポリ乳酸繊維においては、乾いた状態での摩擦堅牢度が低く、特に中色および濃色に染色したときの乾摩擦堅牢度が著しく低いため、繰り返し使用における「色落ち」が実用上の大きな問題となっている。
【０００４】
そこで、この問題を解決するため、ポリ乳酸とスパンデックスからなる織編物について、織編物のプレセット温度および仕上げセット温度を下げることで、ポリ乳酸繊維中の分散染料が繊維表面に移動することにより生じる染料の熱昇華を抑制し、堅牢度を低下させなくすることが開示されている（たとえば、特許文献１参照）。
また、黒発色性に優れたポリ乳酸繊維構造物の場合について、黒染色後のポリ乳酸繊維構造物の表面にフッ素系化合物やシリコーン系化合物を主体とする重合体の皮膜を施すことで、摩擦堅牢度が３級以上の織編物を提供することが開示されている（たとえば、特許文献２参照）。
【０００５】
一方、ポリ乳酸繊維構造物の湿潤時の堅牢度については、特定の染色加工法によって改善する方法が開示されている（たとえば、特許文献３参照）。これはポリ乳酸繊維を分散染料にて染色する工程と、染色されたポリ乳酸繊維を還元洗浄する工程とを含む染色加工方法において、上記還元洗浄に先立って、染色済みのポリ乳酸繊維に１１０〜１４０℃の温度で１０〜１２０秒間熱処理を施すものである。
また一方、ポリ乳酸繊維に平滑剤を付与し、繊維構造物表面の滑り性を向上させることで乾摩擦堅牢度を高める方法が開示されている（たとえば特許文献４参照）。
【０００６】
【特許文献１】特開平１１−２９３５５１号公報
【特許文献２】特開２００２−１６１４７８号公報
【特許文献３】特開２００３−４９３７４号公報
【特許文献４】特開２００３−４９３６４号公報
【発明の開示】
【発明が解決しようとする課題】
【０００７】
しかしこれらの方法では、例えば仕上げセット温度を下げた繊維構造体ではポリ乳酸繊維自体の脆さは改善されていないため、乾摩擦堅牢度が改善さておらず色落ち現象が起こり問題となってくる。また、繊維表面をフッ素系化合物やシリコーン系化合物で皮膜する方法では、繰り返し使用にあたって洗濯耐久性は充分ではなく、しかも製品のコストが上がってしまう問題が発生する。一方、染色加工法を改善する方法や繊維表面に平滑剤を付与する方法では、初期の摩擦堅牢度は改善されるが、繰り返し洗濯することで表面に付与した平滑剤や染料が脱落するため、洗濯耐久性はなく、３洗ほどで殆ど効果がなくなってしまうという欠点を有していた。
【０００８】
さらに、特許文献４に開示されているポリ乳酸繊維を経糸、緯糸双方に使用した織物は、単糸繊度を細くしたり、仮撚等で糸条形態に変化を与えたりしても、糸条対糸条の摩擦係数が高いためにその風合いは硬く、独特のきしみ感とガサツキ感を有するものしか得ることができないため、嗜好性に偏りがつよく衣料用途での広範な展開への妨げにもなっていた。
【０００９】
本発明はこのような状況を鑑みてなされたものであり、良好な摩擦特性とソフトな風合いを有する織物を提供することを課題とする。
【課題を解決するための手段】
【００１０】
本発明者らは、上記課題を解決するため、ポリ乳酸系繊維と他糸条との静摩擦係数について鋭意検討し、セルロースアセテート系繊維がポリ乳酸系繊維との間で良好な摩擦特性を有していることを見出した。すなわち、経糸、緯糸のうち一方にポリ乳酸系繊維を、他方にセルロースアセテート系繊維を用いることで、ポリ乳酸系繊維同士が接触することを極力抑えることができ、その結果、従来のポリ乳酸系繊維のみを使用した織物では得られなかったソフトな風合いを得ることができるものである。
【００１１】
本発明は、以下の構成を要旨とする。
（ａ）織物を構成する経糸もしくは緯糸の一方に主としてポリ乳酸系繊維が用いられ、他方に主としてセルロースアセテート系繊維が用いられてなり、５洗後の乾摩擦堅牢度が３級以上であることを特徴とする織物。
（ｂ）経糸対緯糸の静摩擦係数が０．４０以下であることを特徴とする（ａ）記載の織物。
【発明の効果】
【００１２】
本発明によれば、ポリ乳酸系繊維を使用した織物であっても、織物の乾燥状態における堅牢度が向上し、その効果は洗濯してもほとんど低下せず、加えて良好な風合いの織物が得られる。またその製造にあたっては新たな多段の工程を必要とせず、安価に提供することができる。
【発明を実施するための最良の形態】
【００１３】
以下、本発明について詳細に説明する。
本発明の織物としては、経糸もしくは緯糸の一方に主としてポリ乳酸系繊維が用いられ、他方に主としてセルロースアセテート系繊維が使用されているものである。本発明において、ポリ乳酸系繊維とは、ポリ乳酸系重合体を主成分として構成される繊維をいう。
【００１４】
本発明で用いるポリ乳酸系重合体としては、ポリ−Ｄ−乳酸、ポリ−Ｌ−乳酸、Ｄ−乳酸とＬ−乳酸との共重合体、Ｄ−乳酸とヒドロキシカルボン酸との共重合体、Ｌ−乳酸とヒドロキシカルボン酸との共重合体、Ｄ−乳酸とＬ−乳酸とヒドロキシカルボン酸との共重合体等が挙げられる。
ポリ乳酸系重合体としてＤ−乳酸とＬ−乳酸との共重合体を用いる場合には、実用性と融点等を考慮してポリマー成分の共重合比を決定すればよく、Ｄ体とＬ体との共重合比率（Ｄ／Ｌ）としては、９５／５〜１００／０、あるいは０／１００〜５／９５であることが好ましい。更に好ましくは、９８／２〜１００／０、あるいは０／１００〜２／９８である。   
ポリ乳酸系重合体が、乳酸とヒドロキシカルボン酸との共重合体である場合におけるヒドロキシカルボン酸としては、グリコール酸、ヒドロキシ酪酸、ヒドロキシ吉草酸、ヒドロキシペンタン酸、ヒドロキシカプロン酸、ヒドロキシヘプタン酸、ヒドロキシオクタン酸等が挙げられる。これらの中でも特に、ヒドロキシカプロン酸またはグリコール酸を用いることが好ましい。
【００１５】
また本発明で用いるポリ乳酸系重合体としては、Ｌ−乳酸を主成分とするポリ−Ｌ−乳酸とＤ−乳酸を主成分とするポリ−Ｄ−乳酸とを溶液状態あるいは溶融状態で混合して、これら２成分間に立体特異的な結合を生じさせることにより形成できるポリ乳酸ステレオコンプレックスを使用してもよい。
さらに本発明におけるポリ乳酸系重合体は、繊維の強度などの物性を良好とするために、数平均分子量としては５万から１０万が好ましく、より好ましくは６万から８万である。数平均分子量が５万より低い場合には繊維の強度物性が低下する傾向があるため好ましくない。一方、１０万を超える場合には、溶融粘度が高くなりすぎ、溶融紡糸が困難になる傾向があるため好ましくない。
本発明におけるポリ乳酸系重合体の融点としては、仮撚等の糸加工時や染色加工時の取り扱いの容易さから、１５０℃以上が好ましく、更に好ましくは１６０℃以上である。
【００１６】
一方、本発明におけるセルロースアセテート系繊維とは、セルロースアセテート系重合体を主成分として構成される繊維のことをいう。
本発明に用いるセルロースアセテート系重合体としては、セルロースジアセテート、セルローストリアセテートが挙げられ、特に生分解性速度の観点から、セルロースジアセテートが好ましく用いられる。
【００１７】
本発明の織物において５洗後の乾摩擦堅牢度は、３級以上である。３級未満では、色移りが顕著であるため、実用上問題が生じる。特に染色時の染料濃度が、繊維質量に対して０．１％以上の中色ないし濃色に染められた場合の当該織物においては、４級以上であることが好ましい。
【００１８】
一般にポリ乳酸系繊維のみからなる織物は、湿潤状態では摩擦に対する堅牢度が４級以上を示すのに対し、乾燥状態では、２級以下と著しく低い値を示す。これは、乾燥状態においては、通常のポリ乳酸系繊維のみからなる織物では、例えば他の布帛と接触し摩擦した場合、まずポリ乳酸系繊維織物の織物交点で経糸と緯糸が動いて擦れ合うが、ポリ乳酸系繊維どうしでは摩擦係数が高いため当該繊維が劣化して、ポリ乳酸系繊維もしくはこれを形成しているポリ乳酸系重合体の一部が離脱して、接触した他の繊維布帛に付着してしまうためである。また、上記したポリ乳酸系繊維どうしの摩擦による劣化が促進すると、摩擦係数はますます高くなり、さらに乾摩擦堅牢度が低下することになる。また擦れ合う相手となる布帛との間においても、ポリ乳酸系繊維のみからなる布帛どうしが擦れ合う場合、摩擦係数の高いポリ乳酸系繊維どうしが擦れ合うため、同様な理由により乾摩擦堅牢度は低いものとなる。
【００１９】
これに対し、本発明の織物は、経糸と緯糸の一方をポリ乳酸系繊維、他方をセルロースアセテート系繊維としているので、当該織物交点での経糸と緯糸との擦れ合いの多くが、ポリ乳酸系繊維どうしの場合に比べて静摩擦係数の低い、ポリ乳酸系繊維とセルロースアセテート系繊維との間で起こるため、ポリ乳酸系繊維自体の摩擦による劣化を抑制することができ、その結果、良好な乾摩擦堅牢度が得られる。また擦れ合う相手となる布帛との間においても、本発明の織物どうしが擦れ合う場合、ポリ乳酸系繊維のみからなる従来の織物の場合に比べ、ポリ乳酸系繊維どうしが擦れ合う機会が大幅に減少するため、良好な乾摩擦堅牢度が得られる。
【００２０】
また本発明の織物において、経糸と緯糸との静摩擦係数としては、０．４０以下であることが好ましい。静摩擦係数が０．４０を超える場合、得られた織物どうしが擦れあった場合において、当該織物を構成するポリ乳酸系繊維の表面が劣化するため乾式堅牢度が低下する原因となり、さらに本発明の特徴であるソフトな風合いにおいても劣る傾向にあるので好ましくない。したがって、本発明において、経糸および／または緯糸に各々を構成する主繊維とは異なる繊維を混繊、交撚または交織し使用する場合においても、経糸と緯糸との静摩擦係数は０．４０以下となる範囲であることが好ましい。ポリ乳酸系繊維またはセルロースアセテート系繊維以外の繊維について、風合いを損ねない範囲の好ましい混繊、交撚または交織の割合としては、２０％質量以下であり、更に好ましくは１０％質量以下である。
【００２１】
ポリ乳酸系繊維とセルロースアセテート系繊維以外の繊維としては、具体的には、ポリエステル繊維やナイロン繊維等の合成繊維、レーヨン等の再生繊維、木綿や羊毛等の天然繊維、あるいはその他の生分解性繊維等が挙げられる。
【００２２】
また、本発明におけるポリ乳酸系繊維およびセルロースアセテート系繊維の単糸繊度としては、１〜４ｄｔｅｘが好ましい。単糸繊度が１ｄｔｅｘ未満のときは、織物の摩耗強さが低下し、擦れによる白化や穴あきの問題が生じる傾向にあるので好ましくない。一方、単糸繊度が４ｄｔｅｘ以上になると、風合いが硬くなる傾向にあるので好ましくない。
【００２３】
本発明におけるポリ乳酸系繊維の形態については、特に限定されるものではなく、例えば繊維断面としては、丸断面の他、偏平、三角、十字、多葉、中空、井型等の異型断面を採用してもよい。また、ステープル、ショートカットファイバー、フィラメントのいずれでもよく、フィラメントとしてはモノフィラメントでもマルチフィラメントでもよい。また、原糸でも、仮撚加工やニットデニット、流体噴出加工等が施された加工糸でもよく、ダブルツイスターやイタリー式撚糸機、リング撚糸機等を用いた撚り係数１０００〜３００００程度の撚糸として用いてもよい。
【００２４】
本発明におけるポリ乳酸系繊維は、二種のポリ乳酸系重合体からなる複合形態のものであってもよい。複合形態としては、並列型複合形態、多層型複合形態、芯鞘型複合形態、分割型複合形態、分割型多葉複合形態等が挙げられ、用途等に応じて適宜選択すればよい。
また、本発明におけるポリ乳酸系繊維およびセルロースアセテート系繊維においては、必要に応じて他の添加剤、例えば耐熱剤、光安定剤、蛍光剤、酸化防止剤、艶消剤、静電防止剤、顔料、可塑剤、潤滑剤、着色剤、難燃剤、強化剤、静電防止剤、耐光剤、熱安定剤等の各種添加剤を本発明の効果を損なわない範囲内で添加してもよい。
本発明の織物としては、平織り、綾織り、サテン織り等の織形態について特に制限を受けるものではなく、また、必要に応じ本発明の目的とする機能・効果を損なわない範囲で染色を施してもよく、帯電防止剤、柔軟剤、撥水剤、防汚剤、深色化剤、吸水剤等を付与してもよい。
【実施例】
【００２５】
以下、実施例によって本発明を詳しく説明するが、本発明はこれらによって限定されるものではない。
また、実施例における測定、評価は下記の方法で行った。
（１）乾摩擦堅牢度（初期、５洗後）
ＪＩＳ  Ｌ−０８４９に準じて、摩擦試験機２型に試料（サイズ６×３ｃｍ）をセットし、摩擦用試験布としてＪＩＳ  Ｌ−０８０３に準じた白綿布を使用し、両者を互いに摩擦して摩擦用試験布の着色の程度をグレースケールと比較して織物の堅牢度を判定した。
【００２６】
尚、５洗後の乾摩擦堅牢度は、ＪＩＳ  Ｌ−０２１７  １０３法に準じて洗濯を行い、それを５回繰り返し、乾燥させた後に上記と同様の方法で評価を行った。
（２）静摩擦係数
図１に示す簡易型摩擦測定器を使用し、織物から採取した経糸Ｙ１を水平な把持部３の一端に結び付け、他端に０．２９４ｃＮ×経糸Ｙ１の繊度（ｄｔｅｘ）に相当する荷重１を掛け、ローラ４を介して吊り下げた。次に、織物から緯糸Ｙ２を５ｃｍ採取し、把持部３とローラ４との間で水平に保たれた経糸Ｙ１に、緯糸Ｙ２をループ状に引っかけ、その両端をクリップ型の荷重２（０．０５９ｃＮ×緯糸Ｙ２の繊度に相当する荷重）で留めた。そして、この状態から把持部３を定速度で時計回りに回動させ、ループ状の糸条が滑り落ちた時の角度θを角度計５から読み取り、ｔａｎθの値を算出し、静摩擦係数とした。
【００２７】
（３）融点
島津製作所社製の示差走査熱量計ＤＳＣ−６０を用い、試料１０ｍｇを用いて、昇温速度１０℃／分の条件で測定を行い、得られたチャートの融解ピーク温度を融点とした。
（４）摩耗強さ
ＪＩＳ  Ｌ−１０９６  ８．１７．１  Ａ−１法（平面法）に準じて行い、試料が破壊したときの摩擦回数で表した。
（５）風合い（やわらかさ）
官能評価により、○：良好、△：やや不良、×：不良の３段階で評価した。
【００２８】
（実施例１）
融点が１６８℃のポリ乳酸繊維（Ｌ体比率９９％）１１０ｄｔｅｘ／９６ｆｉｌ（単糸繊度：１．１ｄｔｅｘ）を経糸とし、セルロースジアセテート繊維１１０ｄｔｅｘ／６８ｆｉｌを緯糸としてサテン織物を作製し、下記処方で染色加工を行い経糸密度１５２本／２．５４ｃｍ、緯糸密度９５本／２．５４ｃｍの染色布（本発明の織物）を得た。得られた織物の特性を表１に示す。
〔染色処方〕
・精練
精練剤：サンモールFL（日華化学社製）    2g/l
温度×時間：８０℃×２０分
・染色
染料：Cibacet Black EL-FGL（チハ゛スヘ゜シャルティケミカルス゛社製）  15%o.m.f.
助剤：ニッカサンソルト  SN-130（日華化学社製）    0.5g/l
酢酸（濃度48質量％）：0.2ml/l
温度×時間：１１０℃×３０分
浴比：1:50
・還元洗浄
還元洗浄剤：ソーダ灰      5g/l
ハイト゛ロサルファイト   1g/l
サンモールFL      1g/l
温度×時間：７０℃×２０分
【００２９】
（比較例１）
実施例１において、緯糸としてセルロースジアセテート系繊維に換えて融点が１６８℃のポリ乳酸繊維（Ｌ体比率９９％）１１０ｄｔｅｘ／９６ｆｉｌ（単糸繊度：１．１ｄｔｅｘ）を用いる以外は、実施例１と同様にして染色布（比較用のポリ乳酸繊維織物）を作製した。得られた織物の特性を表１に示す。
（比較例２）
比較例１で得られた織物に、エポキシシリコン系平滑剤（一方社油脂工業社製：シリコーランＥＳ６０８）の０．２５質量％水分散液をパディング（絞り率６５％）し、１２０℃で乾燥して、平滑剤が織物に対して０．１６質量％付与された織物を得た。得られた織物の特性を表１に示す。
（比較例３）
実施例１において、緯糸として融点が１６８℃のポリ乳酸繊維（Ｌ体比率９９％）５６ｄｔｅｘ／４８ｆｉｌ（単糸繊度１．１ｄｔｅｘ）とセルロースジアセテート繊維５６ｄｔｅｘ／３４ｆｉｌとの混繊糸（混繊比率：５０質量％）を用いる以外は、実施例１と同様にして染色布（比較用のポリ乳酸繊維織物）を作製した。得られた織物の特性を表１に示す。
【００３０】
表１
2006183213.tif 000003
【００３１】
表１から明らかなように、実施例１で得られた織物は、初期および５洗後においても優れた乾摩擦堅牢度を有しており、加えて経糸対緯糸の静摩擦係数が低く、良好な風合いであった。また、摩耗強さが高いため衣料用途での使用において、十分に実用可能なレベルであった。
これに対し比較例1の織物は、初期の段階から乾摩擦堅牢度が低く、風合いも硬く、きしみ感が強い不良なものであり、摩耗強さも低いものであった。また比較例２の織物では、初期では、優れた乾摩擦堅牢度を示すものの、５洗後では、１−２級と極端に堅牢度が低下してしまい洗濯耐久性のないものであった。さらに、比較例３のポリ乳酸繊維使用では、緯糸の一部にセルロースジアセテート繊維を使用するものの、経糸と緯糸との静摩擦係数が高いため乾摩擦堅牢度や摩耗強さが低く、また風合いも硬いものであった。
【図面の簡単な説明】
【００３２】
【図１】静摩擦係数を測定するための簡易型摩擦測定器を示す模写図である。
【図１】
2006183213.tif 000004